(57)【要約】  【課題】  炭素を用いずに、高い酸素還元活性を有する白金担持触媒を提供できる。  【解決手段】  本発明は、金属酸化物５〜９５重量部と、残部として白金９５〜５重量部と、を含み、白金は、金属酸化物の粒子の少なくとも一部を網目状に覆う形態を有し、白金の網目を構成する線の平均線径が５ｎｍ以下である酸素還元用金属酸化物・白金複合触媒である。【選択図】図１
2012127540.tif 000002
【特許請求の範囲】
【請求項１】
金属酸化物５〜９５重量部と、
残部として白金９５〜５重量部と、を含み、
上記白金は、上記金属酸化物の粒子の少なくとも一部を網目状に覆う形態を有し、
上記白金の網目を構成する線の平均線径が５ｎｍ以下であることを特徴とする金属酸化物・白金複合触媒。
【請求項２】
請求項１に記載の金属酸化物・白金複合触媒において、
前記金属酸化物の表面に、フルオロ基含有化合物またはアルキル基含有化合物が吸着あるいは当該化合物と前記金属酸化物との反応物が生成していることを特徴とする金属酸化物・白金複合触媒。
【請求項３】
請求項１または請求項２に記載の金属酸化物・白金複合触媒において、
前記金属酸化物は、シリカ、ジルコニアまたはセリアから選択される１または２以上の金属酸化物であることを特徴とする金属酸化物・白金複合触媒。
【請求項４】
請求項１から請求項３のいずれか１項に記載の金属酸化物・白金複合触媒において、
水に対する平均接触角が１５°以上の表面を有することを特徴とする金属酸化物・白金触媒。
【請求項５】
金属酸化物５〜９５重量部を分散媒に分散する分散工程と、
上記金属酸化物に対して残部となる白金９５〜５重量部を含むように、エチレンジアミンを含む溶媒に塩化白金酸を溶解する溶解工程と、
上記分散工程により得られた金属酸化物分散溶液と、上記溶解工程により得られた塩化白金酸溶液とを混合して原料溶液を調製する原料溶液調製工程と、
６０〜２００℃に加熱した基材に、上記原料溶液を噴霧する噴霧工程と、
上記基材から上記金属酸化物と上記白金とを含む金属酸化物・白金複合物を回収する回収工程と、
回収した上記金属酸化物・白金複合物を還元雰囲気下にて、上記噴霧工程時の上記基材の温度以上３００℃以下の温度にて焼成する焼成工程と、
を含むことを特徴とする金属酸化物・白金複合触媒の製造方法。
【請求項６】
請求項５に記載の金属酸化物・白金複合触媒の製造方法において、
前記回収工程の後に、アルキルシラン化合物若しくはアルコキシシラン化合物を表面に吸着あるいは当該化合物と前記金属酸化物との反応物を生成させる疎水化工程を有することを特徴とする金属酸化物・白金複合触媒の製造方法。
【請求項７】
請求項６に記載の金属酸化物・白金複合触媒の製造方法において、
前記疎水化工程では、フルオロ基含有またはアルキル基含有のアルキルシラン化合物若しくはアルコキシシラン化合物を用いることを特徴とする金属酸化物・白金複合触媒の製造方法。
【発明の詳細な説明】
【技術分野】
【０００１】
本発明は、金属酸化物に白金触媒を担持させた金属酸化物・白金複合触媒およびその製造方法に関する。
【背景技術】
【０００２】
白金は、その加工性、耐熱性、耐酸化性、耐食性や電気化学特性から、装飾品だけでなく、回路接点材料、排ガス浄化用触媒、燃料電池電極用触媒、ガス改質用触媒、光触媒、太陽電池等の多種の工業用材料に利用されている。例えば、触媒として用いられる際、白金は、その目的に応じた支持体に、粒子状に担持される。また、白金は、高価な貴金属であるため、例えば触媒として利用効率を上げるべく直径１〜１０ｎｍ程度のナノ粒子の形態で用いて、活性な表面積を増加することが試みられ、担体に関しても高比表面積であることが望まれている。【０００３】
このように、白金ナノ粒子は各種担体に担持させて用いられ、用いる担体や担持手法によって、白金触媒の有用性は大きく変わる。例えば、燃料電池用の触媒では、担体は、集電能が高く比表面積の大きい炭素粒子を用いるのが一般的であり、ナノ粒子化した白金を高分散で担持させた電極材料が用いられている。また、光触媒においても、酸化チタン上に白金を担持することで、触媒活性の向上が認められている。【０００４】
しかし、例えば、炭素担体は、長期の稼動、電池の負荷変動や起動停止よる電圧の繰り返しの振幅により、酸化腐食する。加えて、高分散に担持した白金ナノ粒子は、凝集の繰り返しにより、その形態を肥大化させて、活性表面積の縮小化および初期効率の大幅な低下を引き起こす。そのため、例えば、耐食性の金属酸化物であるチタニア、アルミナ（特許文献１を参照）、シリカ（特許文献２を参照）あるいはタングステン（特許文献３を参照）のナノ粒子を炭素に複合化して担体として用いる手法が提案されている。
【先行技術文献】
【特許文献】
【０００５】
【特許文献１】特開２００８−１８１６９６
【特許文献２】特開２００４−３６３０５６
【特許文献３】特開２００５−１７４８６９
【発明の概要】
【発明が解決しようとする課題】
【０００６】
しかし、上記の従来技術では、酸化物粒子は、担体の酸化腐食を抑制するが、担体として炭素が用いられている限り、担体の酸化腐食は生じてしまうという問題がある。また、炭素担体に代えて耐食性の金属酸化物を担体として用いると、金属酸化物の導電率は、炭素の導電率と比較して低いため、担体間におけるネットワークが形成しにくく、触媒活性が低下するという問題がある。【０００７】
本発明は、上記の問題を解決するためになされたものであり、担体として炭素を用いずに、高い触媒活性を有する白金担持触媒を提供することを目的とする。
【課題を解決するための手段】
【０００８】
上記目的を達成するために、本発明者らが鋭意努力した結果、腐食耐性の極めて高い金属酸化物のナノ粒子を担体として用いると共に、白金粒子の担持法として一般的に行われている含浸法ではなく、スプレー法を用いることにより、高い触媒活性を有する金属酸化物・白金複合触媒を製造することに成功した。また、その金属酸化物・白金複合触媒は、炭素を用いないため、担体の酸化腐食を生じない。具体的には、本発明は、以下の通りである。【０００９】
本発明に係る金属酸化物・白金複合触媒の一実施形態は、金属酸化物５〜９５重量部と、残部として白金９５〜５重量部と、を含み、白金は、金属酸化物の粒子の少なくとも一部を網目状に覆う形態を有し、白金の網目を構成する線の平均線径が５ｎｍ以下である。【００１０】
また、本発明の別の実施の形態においては、金属酸化物の表面に、フルオロ基含有化合物またはアルキル基含有化合物を吸着あるいは当該化合物と金属酸化物との反応物が生成しているのがより好ましい。【００１１】
また、本発明の別の実施の形態においては、金属酸化物がシリカ、ジルコニアまたはセリアから選択される１または２以上の金属酸化物であるのがより好ましい。【００１２】
また、本発明の別の実施の形態においては、水に対する平均接触角が１５°以上の表面を有する金属酸化物・白金触媒であるのがより好ましい。【００１３】
また、本発明に係る金属酸化物・白金複合触媒の製造方法の一実施形態は、金属酸化物５〜９５重量部を分散媒に分散する分散工程と、金属酸化物に対して残部となる白金９５〜５重量部を含むように、エチレンジアミンを含む溶媒に塩化白金酸を溶解する溶解工程と、分散工程により得られた金属酸化物分散溶液と、溶解工程により得られた塩化白金酸溶液とを混合して原料溶液を調製する原料溶液調製工程と、６０〜２００℃に加熱した基材に、原料溶液を噴霧する噴霧工程と、基材から金属酸化物と白金とを含む金属酸化物・白金複合物を回収する回収工程と、回収した金属酸化物・白金複合物を還元雰囲気下にて、噴霧工程時の基材の温度以上３００℃以下の温度にて焼成する焼成工程と、を含む。【００１４】
また、本発明の別の実施の形態においては、回収工程の後に、アルキルシラン化合物若しくはアルコキシシラン化合物を表面に吸着あるいは当該化合物と前記金属酸化物との反応物を生成させる疎水化工程を有するのがより好ましい。【００１５】
また、本発明の別の実施の形態においては、疎水化工程では、フルオロ基含有またはアルキル基含有のアルキルシラン化合物若しくはアルコキシシラン化合物を用いるのがより好ましい。アルキルシラン化合物若しくはアルコキシシラン化合物は塩素若しくは窒素を含むものが好ましい。【００１６】
上記の金属酸化物・白金複合触媒は、酸素還元活性に優れており、その劣化耐性も非常に優れた材料であり、従来の含浸法で調製される触媒に比して、とりわけ、白金重量あたりの酸素還元活性が高い。特に、サイクリックボルタンメトリーにより得られる好適な金属酸化物・白金複合触媒のボルタモグラムは、アノード、カソード電流共に０〜０．４Ｖ（ｖｓ．ＲＨＥ）間で特異な形状（２本のピークを有する形状）を示すような材料である。【００１７】
また、本発明の金属酸化物・白金複合触媒の製造方法の噴霧工程により、白金触媒が金属酸化物において網目状に連接した状態で分散した形態を実現でき、もって、白金触媒の利用率を高め、また、その回収率の向上、プロセスコストの低減をも実現できる。
【発明の効果】
【００１８】
本発明によれば、担体として炭素を用いずに、高い触媒活性を有する白金担持触媒を提供できる。
【図面の簡単な説明】
【００１９】
【図１】本発明の実施の形態に係る金属酸化物・白金複合触媒の形態を説明するための説明図である。
【図２】本発明の実施の形態に係る金属酸化物・白金複合触媒の製造方法を示すフローチャートである。
【図３】実施例１および実施例２のシリカ白金複合触媒の製造方法の流れを示すフローチャートである。
【図４】実施例２の条件で調製したシリカ白金複合触媒の倍率を変えたＴＥＭ写真である。
【図５】実施例２の条件で調製したシリカ白金複合触媒の白金鎖の線径分布を示すグラフである。
【図６】実施例１および実施例２の条件で調製した各シリカ白金複合触媒のＣＶ評価結果を示すグラフである。
【図７】実施例１および実施例２の条件で調製した各シリカ白金複合触媒のＬＳＶ評価結果を示すグラフである。
【図８】比較例１の条件で調製した各シリカ白金複合触媒のＣＶ評価結果を示すグラフである。
【図９】比較例１の条件で調製した各シリカ白金複合触媒のＬＳＶ評価結果を示すグラフである。
【図１０】比較例２および比較例３のシリカ白金複合触媒の製造方法の流れを示すフローチャートである。
【図１１】比較例３の条件で調製したシリカ白金複合触媒の倍率を変えたＴＥＭ写真である。
【図１２】比較例３の条件で調製したシリカ白金複合触媒の白金鎖の線径分布を示すグラフである。
【図１３】比較例２および比較例３の条件で調製した各シリカ白金複合触媒のＣＶ評価結果を示すグラフである。
【図１４】比較例２および比較例３の条件で調製した各シリカ白金複合触媒のＬＳＶ評価結果を示すグラフである。
【図１５】実施例３〜５のシリカ白金複合触媒の製造方法の流れを示すフローチャートである。
【図１６】実施例３の条件で調製したシリカ白金複合触媒の倍率を変えたＴＥＭ写真である。
【図１７】実施例３の条件で調製したシリカ白金複合触媒の白金鎖の線径分布を示すグラフである。
【図１８】実施例４の条件で調製したシリカ白金複合触媒の倍率を変えたＴＥＭ写真である。
【図１９】実施例４の条件で調製したシリカ白金複合触媒の白金鎖の線径分布を示すグラフである。
【図２０】実施例５の条件で調製したシリカ白金複合触媒の倍率を変えたＴＥＭ写真である。
【図２１】実施例５の条件で調製したシリカ白金複合触媒の白金鎖の線径分布を示すグラフである。
【図２２】実施例３〜５の条件で調製した各シリカ白金複合触媒のＣＶ評価結果を示すグラフである。
【図２３】実施例３〜５の条件で調製した各シリカ白金複合触媒のＬＳＶ評価結果を示すグラフである。
【図２４】図２４は、実施例６〜９のシリカ白金複合触媒の製造方法の流れを示すフローチャートである。
【図２５】図２５は、実施例６〜９の各条件で調製した各シリカ白金複合触媒のＣＶ評価結果を示すグラフである。
【図２６】図２６は、実施例６〜９の各条件で調製した各シリカ白金複合触媒のＬＳＶ評価結果を示すグラフである。
【図２７】図２７は、実施例８のＣＶ波形を示す。
【図２８】図２８は、実施例８の触媒を用いて回転電極によりＬＳＶ測定を行った場合に、リング電極にて検出した電流値を、評価した触媒重量に応じて測定した結果を示す。
【図２９】図２９は、実施例８の触媒を用いて回転電極によりＬＳＶ測定を行った場合に、ディスク電極にて検出した電流値を、評価した触媒重量に応じて測定した結果を示す。
【図３０】図３０は、実施例２のＣＶ波形を示す。
【図３１】図３１は、実施例２の触媒を用いて回転電極によりＬＳＶ測定を行った場合に、リング電極にて検出した電流値を、評価した触媒重量に応じて測定した結果を示す。
【図３２】図３２は、実施例２の触媒を用いて回転電極によりＬＳＶ測定を行った場合に、ディスク電極にて検出した電流値を、評価した触媒重量に応じて測定した結果を示す。
【図３３】図３３は、実施例８、実施例２および市販のＰｔ／Ｃ触媒の電極上の白金重量と電流値（ｉ／ｍＡ）との関係を、それぞれ示す。
【図３４】図３４は、実施例１０および比較例４の各条件で調製した各ジルコニア白金複合触媒のＣＶ評価結果を示すグラフである。
【図３５】図３５は、実施例１０および比較例４の各条件で調製した各ジルコニア白金複合触媒のＬＳＶ評価結果を示すグラフである。
【発明を実施するための形態】
【００２０】
次に、本発明の金属酸化物・白金複合触媒およびその製造方法の各実施の形態について説明する。
【００２１】
１．金属酸化物・白金複合触媒
図１は、本発明の実施の形態に係る金属酸化物・白金複合触媒１の形態を説明するための説明図である。
【００２２】
金属酸化物・白金複合触媒１は、担体としての金属酸化物２の少なくとも一部を覆うように白金３が担持された形態を有する触媒である。白金３は、金属酸化物２に網目状に担持されている。本実施の形態においては、白金３の一部は、鎖状であり、１つの金属酸化物２の上で複数の分岐を有する。また、白金３の網目状につながるネットワークは、２以上の金属酸化物２を繋ぐように形成されている。
【００２３】
また、白金３の網目を構成する線の好適な平均線径は、５ｎｍ以下である。本明細書において、白金３の平均線径とは、透過型顕微鏡により観察された写真（以後、ＴＥＭ写真という。）により、白金が重なっている部分（ＴＥＭ写真のうち、他の白金部分よりも濃い黒にて写っている部分）および分岐部分を除き、無作為に１２０箇所を選び、図１のｒで示す線径を計測した平均値を意味する。
【００２４】
１．１  金属酸化物
金属酸化物２は、好適には、平均粒子径１〜１０００ｎｍの粒状物である。特に、その平均粒子径は、１０〜５００ｎｍの範囲が好ましく、さらには２０〜３００ｎｍが好ましい。ここで、金属酸化物の平均粒子径は、ＴＥＭ写真により、５００個の粒子直径を計測した平均値を意味する。金属酸化物の金属としては、Ｌｉ、Ａｌ、Ｓｉ、Ｐ、Ｂ、Ｔｉ、Ｖ、Ｃｒ、Ｍｎ、Ｆｅ、Ｃｏ、Ｎｉ、Ｃｕ、Ｚｎ、Ｎｂ、Ｍｏ、Ｒｕ、Ｐｂ、Ａｇ、Ｃｄ、Ｉｎ、Ｓｎ、Ｓｂ、Ｗ、Ｃｅ等を例示することができる。金属酸化物は、例えば、ＭｘＯｚ、ＡｘＭｙＯｚ、Ｍｘ（ＤＯ４）ｙ、ＡｘＭｙ（ＤＯ４）ｚ（ここで、Ｍ：金属元素、Ａ：アルカリ金属又はランタノイド元素、Ｄ：Ｂｅ，Ｂ，Ｓｉ，Ｐ，Ｇｅ等）で表される酸化物であり、これらの固溶体とすることもできる。金属酸化物としては、カーボンよりも絶縁性に優れるものが好ましく、その中でもシリカ、ジルコニア、セリア、チタニア、酸化スズを好適に用いることができ、さらにその中でも、シリカ、ジルコニア、セリアをより好適に用いることができる。金属酸化物としてシリカを用いる場合には、特に、コロイダルシリカを好適に用いることができる。金属酸化物としてジルコニア、セリア、チタニア、酸化スズを用いる場合には、特に、これらの微粒子の分散液を好適に用いることができる。
【００２５】
１．２  白金
白金３は、好適には、活性比表面積２〜６０ｍ２／ｇの網目状に連接した形態を有する。ここで、白金３の「活性比表面積（ＥＣＳＡ）」は、ＣＶにおける水素脱離波から算出できる。具体的には、電圧値を０〜０．４ＶｖｓＲＨＥの範囲にて正の方向へ掃引している間に、水素が脱離していると考えられるので、この面積（積分値）を水素の単分子吸着層脱離に要する電荷量ＱＨ（μＣ）とし、白金単位面積当たりにおける吸着水素の電荷量を２１０（μＣ／ｃｍ２）として、ＱＨ／（２１０×白金担持量）から白金の活性比表面性を求めることができる。白金は、２〜６０ｍ２／ｇの活性比表面積を有し、かつ結晶性が高いのが好ましい。
【００２６】
金属酸化物・白金複合触媒１中に占める白金３の重量は、５〜９５ｗｔ％の範囲であり、製造コストの面からは、できるだけ少ないほうが好ましい。ただし、白金３の担持量は、その触媒としての酸素還元活性が高いこと、白金同士が接触してネットワークを形成することも要件とするため、白金３の担持量は、これら要件を満たした上でできるだけ少ないのが好ましい。金属酸化物２の平均粒子径が大きいほど、白金３の担持量が少量であっても、触媒として高い酸素還元活性を有する傾向がある。
【００２７】
１．３  金属酸化物・白金複合触媒の疎水性
金属酸化物・白金複合触媒１は、疎水性であるのがより好ましい。疎水化の度合いは、たとえば、金属酸化物・白金複合触媒１を錠剤成形機にて厚さ約１ｍｍ、直径約１ｃｍの固形タブレットに成型し、イオン交換蒸留水２μｌを用いて、接触角測定装置により測定した接触角により測定できる。金属酸化物・白金複合触媒１は、かかる方法で測定された接触角が１５°以上であるのが好ましく、３０°以上であるのがより好ましい。一般的に、金属酸化物２は、親水性であるため、その表面に吸着水が存在することがあるが、金属酸化物・白金複合触媒１を疎水性とすることにより、燃料電池用に金属酸化物・白金複合触媒１を用いる場合、燃料である酸素ガスの白金表面への拡散が、吸着水により妨げられにくい。金属酸化物・白金複合触媒１を疎水化するためには、シランカップリング剤、たとえば、アルキルシラン化合物あるいはアルコキシシラン化合物を用い、それを金属酸化物・白金複合触媒１の表面に吸着させるのが好ましい。特に、フルオロ基含有あるいはアルキル基含有のアルキルシラン化合物若しくはアルコキシシラン化合物が金属酸化物・白金複合触媒１の表面に吸着されているのが好ましい。また、吸着以外に、上記シランカップリング剤と金属酸化物との反応物が存在することで疎水化を実現しても良い。
【００２８】
上述の構成を有する金属酸化物・白金複合触媒１を用いることで、炭素を含まない触媒を実現できる。したがって、上述の金属酸化物・白金複合触媒１では、担体が酸化腐食しない。また、炭素間により導電性ネットワークを構築しなくても、白金３が網目状に金属酸化物２の粒子間を連結しているため、白金３が導電性のネットワークを構築できる。さらに、白金鎖の平均線径は、５ｎｍ以下と非常に細いため、高価な白金を効率よく用いることができる。したがって、上述の金属酸化物・白金複合触媒１は、高い酸素還元活性を有する。
【００２９】
さらに、上述の金属酸化物・白金複合触媒１の表面は、水に対する接触角が１５°以上の場合には、その表面に吸着水が存在しにくい。上述の金属酸化物・白金複合触媒１は、吸着水により燃料ガスの拡散が妨げられることが少ないため、高い酸素還元活性を有する。
【００３０】
１．４  酸素還元活性能
酸素還元反応とは、Ｏ２＋４Ｈ３Ｏ＋＋４ｅ−→６Ｈ２Ｏで示される反応であり、この反応が遅いことにより活性化過電圧を生じているとされる。したがって、酸素還元反応に対する活性能に優れている電極材料を用いれば、活性化過電圧が小さくなる。この実施の形態では、ポテンショスタット、回転ディスク電極、三極式セルを用いて、測定温度を４０〜７０℃の範囲内の所定温度（例えば、６０℃）とし、電解液に硫酸水溶液を用いてサイクリックボルタンメトリー（ＣＶ）およびリニアスイープボルタンメトリー（ＬＳＶ）を測定することにより、複合触媒の酸素還元活性を調べる。なお、作用極、参照極および対極には、それぞれ、触媒担持電極（金電極、グラッシーカーボン電極等）、標準水素電極および白金メッシュを用いるのが好ましい。
【００３１】
ＣＶの測定条件は、例えば、走査速度２０〜１００ｍＶ／ｓｅｃ、走査範囲０．０１〜１．５Ｖ（ｖｓ．ＲＨＥ）、窒素ガスで脱気した硫酸電解液中にて５〜５０サイクル安定化後とするのが好ましい。また、ＬＳＶの測定条件は、例えば、走査速度３〜８ｍＶ／ｓｅｃ、走査範囲１．５〜０．０１Ｖ（ｖｓ．ＲＨＥ）、酸素ガスで飽和した硫酸電解液中にて、回転数２００〜５０００ｒｐｍの範囲内の所定回転数にて３〜１０点測定とするのが好ましい。なお、硫酸電解液に限らず、他の酸（過塩素酸等）を用いた電解液を使用しても良い。
【００３２】
この実施の形態に係る好適な金属酸化物・白金複合触媒１は、走査速度２０〜１００ｍＶ／ｓｅｃ、走査範囲０．０１〜１．５Ｖ（ｖｓ．ＲＨＥ）、窒素ガスで脱気した硫酸電解液中にて５〜５０サイクル安定化後のＣＶにより評価されるサイクリックボルタモグラムにおいて、０〜０．４Ｖ間（特に、０〜０．３Ｖ間）のアノード電流、カソード電流の曲線に２本のピークを示す。
【００３３】
金属酸化物・白金複合触媒１の酸素還元活性能は、白金単位質量当たりの活性化支配電流値ｉｋ−ｍａｓｓ（Ａ／ｇ）および白金単位表面積当たりの活性化支配電流値ｉｋ−ｓ（ｍＡ／ｃｍ２）により評価される。これらの具体的な算出方法は、次の通りである。
【００３４】
まず、ＬＳＶの測定（電圧：０．８５Ｖ）における複数の回転数の条件で得られた電流値（ｉ）を求める。次に、横軸（Ｘ軸）にω１／２を、縦軸（Ｙ軸）にｉ−１をそれぞれとったω１／２―ｉ−１座標系に、回転数から換算した回転速度（ω、単位：ｒａｄ／ｓｅｃ）の１／２乗の値と電流値（ｉ、単位：Ａ）の逆数の座標をプロットして、最近似直線を引く（Ｋｏｕｔｅｃｋｙ−Ｌｅｖｉｃｈプロット）。この結果、１／ｉ＝１／ｉｋ＋１／０．６２０・ｎ・Ｆ・Ａ・Ｃ・Ｄ２／３・ｖ１／６・ω１／２という式を作成することができる。ここで、ｎ：反応電子数、Ｆ：ファラデー定数９．６５×１０４（Ｃ／ｍｏｌ）、Ａ：電極の表面積（ｃｍ２）、Ｃ：活量（ｍｏｌ／ｃｍ３）、Ｄ：拡散係数（ｃｍ２／ｓｅｃ）、ｖ：溶液の動粘度（ｃｍ２／ｓｅｃ）、ω：回転速度（ｒａｄ／ｓｅｃ）である。
【００３５】
次に、上記式で特定される直線を外挿してＹ軸切片の値から、ｉｋを求める。このｉｋを白金担持量（ｇ）で除した値が白金単位質量当たりの活性化支配電流値ｉｋ−ｍａｓｓ（Ａ／ｇ）である。また、ｉｋを白金の活性比表面積（ｃｍ２／ｇ）で除した値が白金単位表面積当たりの活性化支配電流値ｉｋ−ｓ（ｍＡ／ｃｍ２）である。ｉｋ−ｍａｓｓ（Ａ／ｇ）およびｉｋ−ｓ（ｍＡ／ｃｍ２）が大きいほど、触媒の酸素還元活性能が高い。
【００３６】
２．金属酸化物・白金複合触媒の製造方法
金属酸化物・白金複合触媒１は、金属酸化物粒子と白金粒子とを混合して製造することもできるが、好適には、後述するように、金属酸化物を含むゾル若しくはゲル等の金属酸化物含有材料あるいは金属アルコキシドと、白金を含む化合物（例えば、白金塩）とを混合して乾燥、焼成して製造する。
【００３７】
図２は、本発明の実施の形態に係る金属酸化物・白金複合触媒１の製造方法の流れを示すフローチャートである。
【００３８】
２．１  分散工程
まず、金属酸化物粒子あるいは金属酸化物含有材料を分散媒に均一分散させる（ステップＳ１０１：分散工程）。分散工程では、金属酸化物粒子を分散媒に混合し、加熱しながら攪拌するのが好ましい。金属酸化物をシリカとする場合には、金属酸化物含有材料には、コロイダルシリカを好適に用いることができる。分散媒としては、メタノール、エタノール、プロパノール、ブタノール等のアルコール類、あるいはアセトン等のケトン類に代表される有機溶剤を好適に用いることができ、その中でも、安価なイソプロピルアルコールを用いるのが好ましい。
【００３９】
２．２  溶解工程
次に、エチレンジアミンを含む溶媒に塩化白金酸（白金前駆体の一例）が均一に溶解するまで混合して白金前駆体溶液を調製する（ステップＳ１０２：溶解工程）。溶解工程においては、エチレンジアミンに塩化白金酸を溶解させてもよいし、エチレンジアミンを添加した溶媒に塩化白金酸を溶解させてもよい。溶解工程においては、超音波を用いる、あるいは、加熱しながら攪拌するのが好ましい。塩化白金酸は、金属酸化物・白金複合触媒１に占める白金の重量比率が５〜９５ｗｔ％となるように、より好ましくは、１０〜５０ｗｔ％となるように、それらの割合を適宜変えることができる。
【００４０】
塩化白金酸としては、例えば、塩化白金酸六水和物を好適に用いることができる。塩化白金酸を用いることにより、活性の高い金属酸化物・白金複合触媒１を得ることができる。塩化白金酸を溶解するための有機溶媒としては、エタノール、プロパノール、アセトン等を用いることができる。その中でも、エチレンジアミンおよびイソプロピルアルコールを溶剤として用いることにより、金属酸化物・白金複合触媒１を安価に製造できる。特に、錯体を形成可能なエチレンジアミンを用いて、あるいはエチレンジアミンを添加した溶剤を用いて塩化白金酸を溶解することにより触媒の活性を向上できる。
【００４１】
２．３  原料溶液調整工程
分散工程および溶解工程にてそれぞれ調製した分散溶液および溶液を混合、および攪拌することにより、原料溶液を調製する（ステップＳ１０３：原料溶液調整工程）。
【００４２】
２．４  噴霧工程
前記工程で調製した白金前駆体溶液を噴霧容器に入れて、６０〜２００℃、好ましくは８０〜１２０℃に加熱した状態の基板上に噴霧することにより、粒状あるいは塊状の金属酸化物・白金複合物を得る（ステップＳ１０４：噴霧工程）。白金前駆体溶液は、基板上にて固化し、金属酸化物・白金複合物となる。基板の加熱温度は、白金前駆体溶液を固化するに十分な温度であれば、上記温度範囲外であっても良い。なお、噴霧工程の後、６０〜１００℃で乾燥させる乾燥工程（ステップＳ１０５）を有してもよい。また、上記噴霧工程およびその後の乾燥工程に代えて、市販のスプレードライヤーを用いて白金前駆体溶液を乾燥する工程としても良い。
【００４３】
２．５  回収工程
次に、基板を室温まで冷却した後、基板上に堆積あるいは基板に堆積しなかった金属酸化物・白金複合物を回収する（ステップＳ１０６：回収工程）。基板上から堆積物を剥がす際には、好適には、シリコーン樹脂製スパチュラを用いることができる。
【００４４】
２．６  疎水化工程
次に、回収した堆積物を密閉したデシケータ内にて攪拌しながら、堆積物をアルキルシラン化合物若しくはアルコキシシラン化合物の蒸気雰囲気下に１５〜２００分間晒す（ステップＳ１０７：疎水化工程）攪拌は、２０℃にて５０〜１５０ｒｐｍにて攪拌するのが好ましい。かかる工程により、アルキルシラン化合物若しくはアルコキシシラン化合物は、堆積物表面に気相吸着する。アルキルシラン化合物若しくはアルコキシシラン化合物としては、どのようなものを用いてもよいが、特に、疎水性の高いフルオロ基含有あるいはアルキル基含有のシランカップリング剤を用いるのが好ましい。なお、疎水化した堆積物を乾燥させる乾燥工程（ステップＳ１０８）を有してもよい。
【００４５】
２．７  焼成工程
次に、回収した金属酸化物・白金複合物を、還元雰囲気下にて、噴霧工程時の基板の温度より高く、３００℃以下の温度で加熱する（ステップＳ１０９：焼成工程）。還元ガスとして、窒素と水素の混合ガスを用いることができ、好ましくは、水素が１０体積％含まれる水素／窒素混合ガスを用いる。なお、窒素ガスと水素ガスの混合ガスに代えて、アルゴンガスと水素ガスの混合ガスを用いても良い。焼成工程時の加熱温度は、金属酸化物・白金複合触媒１として触媒能を持つ状態になれば、上記温度範囲外であっても良い。焼成温度としては、白金の結晶度が多く、かつ微細な粒子形態を保持できる温度を選択するのが好ましい。
【００４６】
なお、上述の実施の形態では、疎水化工程を有するものとしたが、疎水化工程は、必須ではない。
【実施例】
【００４７】
以下、実施例によって本発明を具体的に説明するが、本発明はこれらの実施例に制限されるものではない。【００４８】
まず、実施例および比較例で使用した化合物とその略称、金属酸化物・白金複合触媒の評価方法、金属酸化物・白金複合触媒の製造方法および評価結果について説明する。【００４９】
（１）使用した化合物とその略称
［シリカ粒子］
扶桑化学株式会社製、商品名「ＰＬ−７」、平均粒径７５ｎｍ、比重１．１４
［ジルコニア粒子］
Ａｌｄｒｉｃｈ社製、ＢＥＴ値から換算の平均粒子径が５０ｎｍ以下、比重１．０６３２
［白金前駆体］
塩化白金酸：塩化白金酸六水和物（和光純薬工業株式会社製）
白金塩：塩化テトラアンミン白金（ＩＩ）水和物（田中貴金属工業株式会社製、比較として使用）
［分散媒および溶媒］
ＩＰＡ：イソプロピルアルコール（和光純薬工業株式会社製）
ＥＤＡ：エチレンジアミン（和光純薬工業株式会社製）
［疎水化処理用化合物］
トリメチルクロロシラン（東京化成工業株式会社）
トリフルオロプロピルトリクロロシラン（ＧＥＬＥＳＴ社製）
ヘキサメチルジシラザン（東京化成工業株式会社）【００５０】
（２）評価方法
［形態観察］
金属酸化物・白金複合触媒の形態観察は、透過型電子顕微鏡（日本電子株式会社製、ＪＥＭ−２０１０、以後「ＴＥＭ」という。）を用いて、加速電圧２００ｋＶの条件にて観察した。白金の線径は、１０万倍で撮影したＴＥＭ写真から、白金が重なっている部分および分岐部分を除き、無作為に１２０箇所を選び計測した。【００５１】
［酸素還元活性の測定］
金属酸化物・白金複合触媒の酸素還元活性は、サイクリックボルタンメトリー（以後、「ＣＶ」という。）およびリニアスイープボルタンメトリー（以後、「ＬＳＶ」という）の２つの電気化学的性質の測定により評価した。【００５２】
ＣＶおよびＬＳＶの測定には、北斗電工株式会社製のポテンショスタット（型式：ＨＳＶ１００）および日東計測株式会社製の三極式セルを用いた。測定温度は、６０℃とし、電解液には硫酸０．５Ｍ（ｐＨ：０．３８）を用いた。電解液のｐＨ調整は、和光純薬工業株式会社製の硫酸を蒸留水で希釈することで行った。作用極および参照極には、それぞれ、触媒１０μｇ担持Ａｕ電極（φ６ｍｍ、２８．２６ｍｍ２）および株式会社ミクロ製の標準水素電極を用いた。また、対極には、株式会社ニラコ製のＰｔメッシュ（１００メッシュ、２０ｍｍ×３０ｍｍ）を用いた。【００５３】
また、ＣＶおよびＬＳＶの測定においては、以下の方法により作用電極を作製した。まず、円柱状のＡｕ電極（底面直径：６ｍｍ）を＃２０００および＃３０００のエミリー紙（日本研紙株式会社製）を順に使用して研磨し、次に、平均粒径１μｍ、０．０５μｍのアルミナ研磨剤を順に使ってバフ研磨を５分行い鏡面に仕上げた。バフ研磨は、Ｅｎｇｉｓ社製の研磨機ＫＥＮＴ３を用いて、耐水研磨紙にＢｕｅｈｌｅｒ社製の研磨紙を使用して行った。鏡面研磨後、Ａｕ電極を蒸留水に入れて２分間の超音波洗浄を行い、さらにエタノール中にて２分間の超音波洗浄を行い、最後に、蒸留水に入れて２分間の超音波洗浄を行った。その後、８０℃にて１時間の乾燥を行い、デシケータに保管した。【００５４】
次に、ナフィオン（Ａｌｄｒｉｃｈ社製の５ｗｔ％アルコール水混合溶液）０．１ｇとエタノール３０ｇとを１０分間の超音波処理にて十分に混合して、デシケータから取り出したＡｕ電極の底面に１０μｌ供給し、２５℃で１時間乾燥した。一方、焼成後の金属酸化物・白金複合物１０ｍｇとエタノール水混合溶媒（エタノールと蒸留水を重量比にて９：１の割合で混合した溶媒）１０ｍｌとを３０分間の超音波分散に供し、そこから１０μｌをとり出し、上記乾燥後のＡｕ電極の底面に供給した。その後、２５℃で１時間乾燥し、さらに、８０℃で１時間乾燥し、試験用の電極とした。【００５５】
ＣＶの測定においては、走査速度：５０ｍＶ／ｓｅｃ、走査範囲：０．０２〜１．２Ｖ（ｖｓ．ＲＨＥ）、雰囲気：窒素ガスで脱気した硫酸電解液中（以後、適宜、「窒素飽和雰囲気」という）とし、２０サイクル安定化後に評価した。【００５６】
ＬＳＶの測定においては、回転ディスク電極（ＲＤＥ）により、電極の回転数を変えて測定した。ＬＳＶは、走査速度：５ｍＶ／ｓｅｃ、走査範囲：１．０５〜０．０５Ｖ（ｖｓ．ＲＨＥ）、雰囲気：酸素ガスで飽和した硫酸電解液中（以後、適宜、「酸素飽和雰囲気」という）とし、回転数：５００、１０００、１５００、２０００、２５００、３０００ｒｐｍの６条件でそれぞれ評価した。【００５７】
白金活性比表面積は、ＣＶにおける水素脱離波から算出した。具体的には、０〜０．４ＶｖｓＲＨＥの範囲における電圧値を正の方向へ掃引した場合の面積（積分値）を水素の単分子吸着層脱離に要する電荷量をＱＨ（μＣ）とし、白金単位面積当たりにおける吸着水素の電荷量を２１０（μＣ／ｃｍ２）として、白金活性比表面積＝ＱＨ／（２１０×白金担持量）から求めた。【００５８】
金属酸化物・白金複合触媒の過酸化水素発生に関する定量的な評価は、回転リングディスク電極（ＲＲＤＥ）を用いて行った。ＣＶ測定を行った後のＬＳＶ測定時に触媒から発生する過酸化水素を、周囲の白金リング電極（幅：１ｍｍ、ディスク電極との間隔：０．５ｍｍ）で捕捉した際に流れる電流値を随時記録した。評価する触媒は、作用極であるグラッシーカーボンディスク（φ６ｍｍ、２８．２６ｍｍ２）に所定量担持した。これらの電気化学測定には、ＥｃｏＣｈｅｍｉｅ  Ｂ．Ｖ．社製のデュアルポテンショスタット（型式：ＡＵＴＯＬＡＢ）および北斗電工株式会社製の回転ディスク電極制御システムと、日東計測株式会社製の三極式セルとを用いた。測定温度は、６０℃とし、電解液には過塩素酸水溶液０．１Ｍを用いた。電解液の温度調整は、和光純薬工業株式会社製の過塩素酸（精密分析用）を蒸留水で希釈することで行った。参照極には、ミクロ製の標準水素電極を用いた。また、対極には、株式会社ニラコ製のＰｔメッシュ（１００メッシュ、２０×３０ｍｍ）を用いた。【００５９】
金属酸化物・白金複合触媒の過酸化水素の発生に関する評価のためのＣＶは、走査速度：５０ｍＶ／ｓｅｃ、走査範囲：０．０２〜１．２Ｖ（ｖｓ．ＲＨＥ）、雰囲気：窒素ガスで脱気した過塩素酸電解液中（以後、適宜、「窒素飽和雰囲気」という）とし、２０サイクル安定化後に評価した。また、ＬＳＶは、走査速度：５ｍＶ／ｓｅｃ、走査範囲：１．０５〜０．０５Ｖ（ｖｓ．ＲＨＥ）、雰囲気：酸素ガスで飽和した過塩素酸電解液中（以後、適宜、「酸素飽和雰囲気」という）とし、回転数：２０００ｒｐｍで行った。この際、リング電極の電位を１．０Ｖ（ｖｓ．ＲＨＥ）に調整し、この電極上での反応により流れる電流の数値を記録した。【００６０】
（３）各試料の調製方法および評価結果
＜シリカ白金複合触媒＞
（実施例１）
図３は、実施例１および実施例２のシリカ白金複合触媒の製造方法の流れを示すフローチャートである。【００６１】
コロイダルシリカとしてＰＬ−７を０．５５９ｇと、ＩＰＡを３．５７ｇと、を１．５時間の間、８０℃に加熱しながら攪拌し、その後、２５℃で攪拌した。別の容器に白金前駆体である塩化白金酸０．３４１ｇと、ＥＤＡ０．９ｇとを入れ、０．５時間攪拌した。そこへ、１．９５ｇのＩＰＡを加えて８０℃にて１時間攪拌した。続いて、先に用意したＰＬ−７のＩＰＡ分散溶液を加えて、２５℃で５分間攪拌することにより原料溶液を得た。次に、ハーダー＆ステンベック社製の噴霧容器（コラーニ  ＨＡ２４００）に原料溶液を入れて、表面温度が１０５℃のガラス基板上に噴霧した。その後、８０℃で１８時間乾燥させた。得られた触媒粉末は、薄黄色だった。得られた堆積物を回収し、１０％のＨ２および９０％のＮ２の混合ガス雰囲気下にて２７０℃で焼成した。得られた触媒粉末は、黒色だった。【００６２】
（実施例２）
実施例１の試料の製造方法のうち、塩化白金酸とＥＤＡとの溶液の攪拌時間を、０．５時間から２４時間に変えて得られた試料を実施例２とした。得られた触媒粉末は、黒色だった。図４（Ａ）〜（Ｃ）は、実施例２の条件で作製したシリカ白金複合触媒の倍率を変えて撮影したＴＥＭ写真である。図５は、実施例２の条件で調製したシリカ白金複合触媒の白金鎖の線径分布を示すグラフである。図６は、実施例１および実施例２の条件で調製した各シリカ白金複合触媒のＣＶ評価結果を示すグラフである。図７は、実施例１および実施例２の条件で調製した各シリカ白金複合触媒のＬＳＶ評価結果を示すグラフである。【００６３】
（比較例１）
実施例１の試料の製造方法のうち、白金前駆体の調製方法を変えた。具体的には、塩化白金酸の代わりに塩化テトラアンミン白金（ＩＩ）水和物０．２３２ｇを用いて、そこに純水２．５ｇおよびＩＰＡ１．９５ｇを加えて超音波により溶解させ、ＰＬ−７のＩＰＡ分散液中に加えた。図８は、比較例１の条件で調製した各シリカ白金複合触媒のＣＶ評価結果を示すグラフである。図９は、比較例１の条件で調製した各シリカ白金複合触媒のＬＳＶ評価結果を示すグラフである。図６〜９により得られた実施例１，２および比較例１のシリカ白金複合触媒の特性を、表１にまとめて示す。【００６４】
【表１】
2012127540.tif 000003
【００６５】
実施例１，２においては、比較例１と異なり、水を添加しなかった。その結果、原料溶液中に含まれる水（ＰＬ−７および塩化白金酸に含まれる）：ＩＰＡは、０．４３：９．５７だった。図６，８に示すように、実施例１，２および比較例１のシリカ白金複合触媒では、アノード、カソード電流が、共に、０〜０．３Ｖ（ｖｓ．ＲＨＥ）間で２つのピークを持つ特異な形状を示した。このように、２つの大きなピークを持つということは、水素が脱離する主な電位が２つ存在し、かつ白金の表面積が大きいことを意味する。白金の結晶面により水素脱離エネルギーが異なることから、これらの実施例にて製造したシリカ白金複合触媒が担持する白金は、主に２つの結晶面が露出していると共に、白金全体の表面積のうち、それらが占める表面積の割合が大きいものであると考えられる。【００６６】
図５に示すように、実施例２のシリカ白金複合触媒における白金鎖の平均線径は、４．４ｎｍだった。また、表１に示すように、実施例１，２のシリカ白金複合触媒の白金活性比表面積は、比較例１のシリカ白金複合触媒の試料の白金活性比表面積の２倍近く大きかった。さらに、実施例１，２のシリカ白金複合触媒において、たとえば０．８５Ｖにおけるｉｋ−ｍａｓｓは、比較例１のシリカ白金複合触媒のｉｋ−ｍａｓｓの１．５倍近く大きかった。【００６７】
図１０は、比較例２および比較例３のシリカ白金複合触媒の製造方法の流れを示すフローチャートである。【００６８】
（比較例２）
ＰＬ−７を０．５５９ｇ、塩化白金酸を０．３４１ｇおよびＥＤＡを０．９ｇ混合し、８０℃で５分間攪拌した。そこへ、ＩＰＡを５．５２ｇ加え、２５℃で３時間攪拌して原料溶液を得た。表面温度が１０５℃の基板表面にスプレーにて原料溶液を吹き付けた後、８０℃で１８時間乾燥させた。得られた触媒粉末は、薄橙色だった。得られた堆積物を回収し、１０％のＨ２および９０％のＮ２の混合ガス雰囲気下にて２７０℃で焼成した。得られた触媒粉末は、黒色だった。【００６９】
（比較例３）
比較例２の製造方法のうち、ＰＬ−７、塩化白金酸およびＥＤＡの混合溶液の攪拌時間を、５分から２０分に変えた試料を比較例３とした。得られた触媒粉末は、黒色だった。図１１（Ａ）〜（Ｃ）は、比較例３の条件で調製したシリカ白金複合触媒の倍率を変えたＴＥＭ写真である。図１２は、比較例３の条件で調製したシリカ白金複合触媒の白金鎖の線径分布を示すグラフである。図１３は、比較例２および比較例３の条件で調製した各シリカ白金複合触媒のＣＶ評価結果を示すグラフである。図１４は、比較例２および比較例３の条件で調製した各シリカ白金複合触媒のＬＳＶ評価結果を示すグラフである。図１３，１４により得られた比較例２，３のシリカ白金複合触媒の特性を、表２にまとめて示す。【００７０】
【表２】
2012127540.tif 000004
【００７１】
図１２に示すように、比較例３のシリカ白金複合触媒における白金鎖の平均線径は、５．７ｎｍだった。また、表２に示すように、比較例２，３のシリカ白金複合触媒の白金活性比表面積は、実施例１，２のそれの白金活性比表面積よりも小さかった。また、図１２に示すように、実施例１，２の試料の線径分布と比較して、比較例２，３のシリカ白金複合触媒の線径分布は、広く、鎖の長さが短かった。図１１に示すように、比較例３のシリカ白金複合触媒の白金鎖部分は、濃い黒に写っている部分が多いので、白金の凝集が多いと考えられる。【００７２】
実施例１，２の結果と、比較例２，３の結果とを比較すると、シリカ粒子を分散する分散工程と、白金前駆体を溶解する溶解工程とを有し、それらを混合する原料溶液調製工程を有する実施例１，２のシリカ白金複合触媒の製造方法を採用することで、白金鎖がより細く、かつ、凝集が少なくなり、ｉｋ−ｍａｓｓが大きくなることがわかった。【００７３】
図１５は、実施例３〜５のシリカ白金複合触媒の製造方法の流れを示すフローチャートである。【００７４】
（実施例３〜５）
粉体を回収する工程までは、実施例２の試料の製造方法と同様である。回収ステップにより、堆積物を回収した後、２０℃の密閉したデシケータ内にて、その堆積物を１００ｒｐｍの回転数にて攪拌しながら、表３に示す化合物の蒸気雰囲気下に所定時間晒した。この工程により、堆積物の表面に疎水化処理を施した。８０℃にて１８時間乾燥させた後、１０％のＨ２および９０％のＮ２の混合ガス雰囲気下にて２７０℃で焼成した。図１６は、実施例３の条件で調製したシリカ白金複合触媒の倍率を変えたＴＥＭ写真である。図１７は、実施例３の条件で調製したシリカ白金複合触媒の白金鎖の線径分布を示すグラフである。図１８は、実施例４の条件で調製したシリカ白金複合触媒の倍率を変えたＴＥＭ写真である。図１９は、実施例４の条件で調製したシリカ白金複合触媒の白金鎖の線径分布を示すグラフである。図２０は、実施例５の条件で調製したシリカ白金複合触媒の倍率を変えたＴＥＭ写真である。図２１は、実施例５の条件で調製したシリカ白金複合触媒の白金鎖の線径分布を示すグラフである。【００７５】
【表３】
2012127540.tif 000005
【００７６】
また、得られた実施例３〜５および実施例２（前述の結果を参考として示す）の各シリカ白金複合触媒の疎水化の度合いを評価するために、接触角を測定した。粉末試料を錠剤成形機にて厚さ約１ｍｍ、直径約１ｃｍの固形タブレットに成型し、そのタブレットにイオン交換蒸留水２μｌを滴下し、接触角測定装置（協和界面化学株式会社製、商品名「ＤｒｏｐＭａｓｔｅｒ３００」）により接触角を測定した。接触角は、５点の測定値の平均値にして示した。図２２は、実施例３〜５の条件で調製した各シリカ白金複合触媒のＣＶ評価結果を示すグラフである。図２３は、実施例３〜５の条件で調製した各シリカ白金複合触媒のＬＳＶ評価結果を示すグラフである。図２２〜２３および接触角測定により得られた実施例３〜５および実施例２の各シリカ白金複合触媒の特性を、表４にまとめて示す。【００７７】
【表４】
2012127540.tif 000006
【００７８】
表４に示すように、実施例３〜５の各シリカ白金複合触媒のそれぞれの平均接触角は、実施例２の平均接触角よりも大きかった。このことから、疎水化工程により、実施例３〜５のシリカ白金複合触媒の粉体表面は疎水化されたことがわかった。また、図１７，１９，２１に示すように、実施例３〜５のシリカ白金複合触媒における白金鎖の平均線径は、４．３ｎｍだった。これは、実施例２の白金鎖の平均線径４．４ｎｍとほぼ同一だった。しかし、実施例３〜５のシリカ白金複合触媒における白金鎖の平均線径の標準偏差は、実施例２（図５を参照）のそれよりも小さかった。したがって、実施例３〜５のシリカ白金複合触媒は、実施例２のそれと比較して、白金鎖の線径がより均一であることがわかった。【００７９】
表４に示すように、実施例３〜５のシリカ白金複合触媒の白金活性比表面積は、比較例１のそれの白金活性比表面積の２倍近く大きかった。また、実施例１，２のシリカ白金複合触媒の白金活性比表面積は、比較例１のそれの白金活性比表面積の１．５倍近く大きかった。また、実施例３〜５のシリカ白金複合触媒は、実施例２のそれと比較して、大きな白金活性比表面積を有しており、特に、低電圧（たとえば０．７５Ｖ）において、大きなｉｋ−ｍａｓｓを有していた。これは、白金近傍の疎水化によって、白金への酸素の供給がスムーズになり、酸素供給律速が改善されたものと考えられる。【００８０】
（実施例６〜９）
図２４は、実施例６〜９のシリカ白金複合触媒の製造方法の流れを示すフローチャートである。【００８１】
実施例２と同じ製法にて、原料溶液を、表面温度が１０５℃のガラス基板上に噴霧した。その後、８０℃で１８時間乾燥させた。次に、得られた堆積物を回収し、２０℃の密閉したデシケータ内にて、その堆積物を１００ｒｐｍの回転数にて攪拌しながら、ヘキサメチルジシラザン（約５℃）の蒸気雰囲気下に１５分間（実施例６：サンプルＡ１とする）、３０分間（実施例７：サンプルＡ２とする）、６０分間（実施例８：サンプルＡ３とする）および１２０分間（実施例９：サンプルＡ４とする）という4種類の時間晒し、疎水化表面処理を行った。その後、各試料を、８０℃にて１８時間乾燥させた後、１０％のＨ２および９０％のＮ２の混合ガス雰囲気下にて２７０℃で焼成した。【００８２】
図２５は、実施例６〜９の各条件で調製した各シリカ白金複合触媒のＣＶ評価結果を示すグラフである。図２６は、実施例６〜９の各条件で調製した各シリカ白金複合触媒のＬＳＶ評価結果を示すグラフである。図２５，２６に示す特性を、表５にまとめて示す。【００８３】
【表５】
2012127540.tif 000007
【００８４】
実施例６〜９と、前述の実施例２とを比較して明らかなように（表５と表４とを参照）、ヘキサメチルジシラザンを用いて疎水化した試料は、疎水化していないサンプルと比較して、０．８５Ｖ付近の電流値は同程度であるが，０．８Ｖ以下の電流値は大きかった。白金近傍の疎水化によって、白金への酸素の供給がスムーズになり、酸素供給律速が改善されたものと考えられる。【００８５】
次に、実施例８（疎水化処理）、実施例２（疎水化処理無し）および市販のＰｔ／Ｃ触媒（カーボン粒子に白金を担持、Ｐｔ４６．４ｗｔ％、田中貴金属工業株式会社製、品名：ＴＥＣ１０Ｅ５０Ｅ）の過酸化水素の生成を比較評価した。評価は、各サンプルの触媒重量を１〜１０μｇに変化して行った。【００８６】
図２７は、実施例８のＣＶ波形を示す。図２８は、実施例８の触媒を用いて回転電極によりＬＳＶ測定を行った場合に、リング電極にて検出した電流値を、評価した触媒重量に応じて測定した結果を示す。図２９は、実施例８の触媒を用いて回転電極によりＬＳＶ測定を行った場合に、ディスク電極にて検出した電流値を、評価した触媒重量に応じて測定した結果を示す。図３０は、実施例２のＣＶ波形を示す。図３１および図３２は、実施例２の図２８および図２９とそれぞれ同じ評価を行った結果を示す。図３３は、実施例８、実施例２および市販のＰｔ／Ｃ触媒の電極上の白金重量と電流値（ｉ／ｍＡ）との関係を、それぞれ示す。【００８７】
実施例８、実施例２、市販のＰｔ／Ｃ触媒を比較すると、疎水化の有無にかかわらず過酸化水素の発生量は、市販のＰｔ／Ｃ触媒のそれと比べて約4分の１であった。燃料電池では、酸素還元時の副生成物として過酸化水素の発生が確認されている。過酸化水素が発生すると、電解質膜（パーフルオロスルホン酸系膜等）が腐食あるいは破壊されるという問題がある。メンテナンスコストを低減し、あるいは装置寿命を向上するために、周辺部材の腐食あるいは破壊の原因となる過酸化水素の発生量を小さくできる白金触媒が求められる。この観点で、図３３に示す評価結果を考察すると、シリカ白金複合触媒（実施例８、実施例２）は、市販のＰｔ／Ｃ触媒よりも優れた触媒であると考えられる。【００８８】
＜ジルコニア白金複合触媒＞
（実施例１０、比較例４）
ジルコニアナノ粒子を１．２８６ｇと、ＩＰＡを３ｇとを１．５時間の間、８０℃に加熱しながら攪拌し、その後、２５℃で攪拌した。それ以外の条件を実施例８と同じ条件にて、ジルコニア白金複合触媒を作製した（実施例１０：サンプルＣ２とする）。また、比較として、疎水化工程を行わずに、それ以外を実施例１０と同じ条件にて、ジルコニア白金複合触媒を作製した（比較例４：サンプルＣ１とする）。【００８９】
図３４は、実施例１０および比較例４の各条件で調製した各ジルコニア白金複合触媒のＣＶ評価結果を示すグラフである。図３５は、実施例１０および比較例４の各条件で調製した各ジルコニア白金複合触媒のＬＳＶ評価結果を示すグラフである。図３４，３５に示す特性を、表６にまとめて示す。【００９０】
【表６】
2012127540.tif 000008
【００９１】
シリカ以外の金属酸化物としてジルコニアを用いても、カーボン粒子に白金を担持した触媒と同レベルの活性を有する複合触媒を作製することができた。また、疎水化処理を行ったものの方（実施例１０）が、疎水化処理を行わなかったもの（比較例４）に比べて、大きなｉｋ−ｍａｓｓおよび比表面積を有していた。このような結果から、疎水化処理による触媒活性効果は、シリカ以外の金属酸化物でも認められることがわかった。
【産業上の利用可能性】
【００９２】
本発明は、例えば、触媒に利用可能である。
【図１】
2012127540.tif 000009
【図２】
2012127540.tif 000010
【図３】
2012127540.tif 000011
【図５】
2012127540.tif 000012
【図６】
2012127540.tif 000013
【図７】
2012127540.tif 000014
【図８】
2012127540.tif 000015
【図９】
2012127540.tif 000016
【図１０】
2012127540.tif 000017
【図１２】
2012127540.tif 000018
【図１３】
2012127540.tif 000019
【図１４】
2012127540.tif 000020
【図１５】
2012127540.tif 000021
【図１７】
2012127540.tif 000022
【図１９】
2012127540.tif 000023
【図２１】
2012127540.tif 000024
【図２２】
2012127540.tif 000025
【図２３】
2012127540.tif 000026
【図２４】
2012127540.tif 000027
【図２５】
2012127540.tif 000028
【図２６】
2012127540.tif 000029
【図２７】
2012127540.tif 000030
【図２８】
2012127540.tif 000031
【図２９】
2012127540.tif 000032
【図３０】
2012127540.tif 000033
【図３１】
2012127540.tif 000034
【図３２】
2012127540.tif 000035
【図３３】
2012127540.tif 000036
【図３４】
2012127540.tif 000037
【図３５】
2012127540.tif 000038
【図４】
2012127540.tif 000039
【図１１】
2012127540.tif 000040
【図１６】
2012127540.tif 000041
【図１８】
2012127540.tif 000042
【図２０】
2012127540.tif 000043
【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
金属酸化物５〜９５重量部と、
残部として白金９５〜５重量部と、を含み、
上記白金は、上記金属酸化物の粒子の少なくとも一部を網目状に覆う形態を有し、
上記白金の網目を構成する線の平均線径が５ｎｍ以下であることを特徴とする酸素還元用金属酸化物・白金複合触媒。
【請求項２】
請求項１に記載の酸素還元用金属酸化物・白金複合触媒において、
前記金属酸化物の表面に、フルオロ基含有化合物またはアルキル基含有化合物が吸着あるいは当該化合物と前記金属酸化物との反応物が生成していることを特徴とする酸素還元用金属酸化物・白金複合触媒。
【請求項３】
請求項１または請求項２に記載の酸素還元用金属酸化物・白金複合触媒において、
前記金属酸化物は、シリカ、ジルコニアまたはセリアから選択される１または２以上の金属酸化物であることを特徴とする酸素還元用金属酸化物・白金複合触媒。
【請求項４】
請求項１から請求項３のいずれか１項に記載の酸素還元用金属酸化物・白金複合触媒において、
水に対する平均接触角が１５°以上の表面を有することを特徴とする酸素還元用金属酸化物・白金触媒。
【請求項５】
金属酸化物５〜９５重量部を分散媒に分散する分散工程と、
上記金属酸化物に対して残部となる白金９５〜５重量部を含むように、エチレンジアミンを含む溶媒に塩化白金酸を溶解する溶解工程と、
上記分散工程により得られた金属酸化物分散溶液と、上記溶解工程により得られた塩化白金酸溶液とを混合して原料溶液を調製する原料溶液調製工程と、
６０〜２００℃に加熱した基材に、上記原料溶液を噴霧する噴霧工程と、
上記基材から上記金属酸化物と上記白金とを含む金属酸化物・白金複合物を回収する回収工程と、
回収した上記金属酸化物・白金複合物を還元雰囲気下にて、上記噴霧工程時の上記基材の温度以上３００℃以下の温度にて焼成する焼成工程と、
を含むことを特徴とする酸素還元用金属酸化物・白金複合触媒の製造方法。
【請求項６】
請求項５に記載の酸素還元用金属酸化物・白金複合触媒の製造方法において、
前記回収工程の後に、アルキルシラン化合物若しくはアルコキシシラン化合物を表面に吸着あるいは当該化合物と前記金属酸化物との反応物を生成させる疎水化工程を有することを特徴とする酸素還元用金属酸化物・白金複合触媒の製造方法。
【請求項７】
請求項６に記載の酸素還元用金属酸化物・白金複合触媒の製造方法において、
前記疎水化工程では、フルオロ基含有またはアルキル基含有のアルキルシラン化合物若しくはアルコキシシラン化合物を用いることを特徴とする酸素還元用金属酸化物・白金複合触媒の製造方法。
【手続補正３】
【補正対象書類名】明細書
【補正対象項目名】０００１
【補正方法】変更
【補正の内容】
【０００１】
本発明は、金属酸化物に白金触媒を担持させた酸素還元用金属酸化物・白金複合触媒およびその製造方法に関する。
【手続補正４】
【補正対象書類名】明細書
【補正対象項目名】０００６
【補正方法】変更
【補正の内容】
【０００６】
しかし、上記の従来技術では、酸化物粒子は、担体の酸化腐食を抑制するが、担体として炭素が用いられている限り、担体の酸化腐食は生じてしまうという問題がある。また、炭素担体に代えて耐食性の金属酸化物を担体として用いると、金属酸化物の導電率は、炭素の導電率と比較して低いため、担体間におけるネットワークが形成しにくく、酸素還元用活性が低下するという問題がある。
【手続補正５】
【補正対象書類名】明細書
【補正対象項目名】０００７
【補正方法】変更
【補正の内容】
【０００７】
本発明は、上記の問題を解決するためになされたものであり、担体として炭素を用いずに、高い酸素還元活性を有する白金担持触媒を提供することを目的とする。
【手続補正６】
【補正対象書類名】明細書
【補正対象項目名】０００８
【補正方法】変更
【補正の内容】
【０００８】
上記目的を達成するために、本発明者らが鋭意努力した結果、腐食耐性の極めて高い金属酸化物のナノ粒子を担体として用いると共に、白金粒子の担持法として一般的に行われている含浸法ではなく、スプレー法を用いることにより、高い酸素還元活性を有する酸素還元用金属酸化物・白金複合触媒を製造することに成功した。また、その酸素還元用金属酸化物・白金複合触媒は、炭素を用いないため、担体の酸化腐食を生じない。具体的には、本発明は、以下の通りである。
【手続補正７】
【補正対象書類名】明細書
【補正対象項目名】０００９
【補正方法】変更
【補正の内容】
【０００９】
本発明に係る酸素還元用金属酸化物・白金複合触媒の一実施形態は、金属酸化物５〜９５重量部と、残部として白金９５〜５重量部と、を含み、白金は、金属酸化物の粒子の少なくとも一部を網目状に覆う形態を有し、白金の網目を構成する線の平均線径が５ｎｍ以下である。
【手続補正８】
【補正対象書類名】明細書
【補正対象項目名】００１２
【補正方法】変更
【補正の内容】
【００１２】
また、本発明の別の実施の形態においては、水に対する平均接触角が１５°以上の表面を有する酸素還元用金属酸化物・白金触媒であるのがより好ましい。
【手続補正９】
【補正対象書類名】明細書
【補正対象項目名】００１３
【補正方法】変更
【補正の内容】
【００１３】
また、本発明に係る酸素還元用金属酸化物・白金複合触媒の製造方法の一実施形態は、金属酸化物５〜９５重量部を分散媒に分散する分散工程と、金属酸化物に対して残部となる白金９５〜５重量部を含むように、エチレンジアミンを含む溶媒に塩化白金酸を溶解する溶解工程と、分散工程により得られた金属酸化物分散溶液と、溶解工程により得られた塩化白金酸溶液とを混合して原料溶液を調製する原料溶液調製工程と、６０〜２００℃に加熱した基材に、原料溶液を噴霧する噴霧工程と、基材から金属酸化物と白金とを含む金属酸化物・白金複合物を回収する回収工程と、回収した金属酸化物・白金複合物を還元雰囲気下にて、噴霧工程時の基材の温度以上３００℃以下の温度にて焼成する焼成工程と、を含む。
【手続補正１０】
【補正対象書類名】明細書
【補正対象項目名】００１６
【補正方法】変更
【補正の内容】
【００１６】
上記の酸素還元用金属酸化物・白金複合触媒は、酸素還元活性に優れており、その劣化耐性も非常に優れた材料であり、従来の含浸法で調製される触媒に比して、とりわけ、白金重量あたりの酸素還元活性が高い。特に、サイクリックボルタンメトリーにより得られる好適な酸素還元用金属酸化物・白金複合触媒のボルタモグラムは、アノード、カソード電流共に０〜０．４Ｖ（ｖｓ．ＲＨＥ）間で特異な形状（２本のピークを有する形状）を示すような材料である。
【手続補正１１】
【補正対象書類名】明細書
【補正対象項目名】００１７
【補正方法】変更
【補正の内容】
【００１７】
また、本発明の酸素還元用金属酸化物・白金複合触媒の製造方法の噴霧工程により、白金触媒が金属酸化物において網目状に連接した状態で分散した形態を実現でき、もって、白金触媒の利用率を高め、また、その回収率の向上、プロセスコストの低減をも実現できる。
【手続補正１２】
【補正対象書類名】明細書
【補正対象項目名】００１８
【補正方法】変更
【補正の内容】
【００１８】
本発明によれば、担体として炭素を用いずに、高い酸素還元活性を有する白金担持触媒を提供できる。
【手続補正１３】
【補正対象書類名】明細書
【補正対象項目名】００２０
【補正方法】変更
【補正の内容】
【００２０】
次に、本発明の酸素還元用金属酸化物・白金複合触媒およびその製造方法の各実施の形態について説明する。なお、以後、特に言及しない限り、酸素還元用金属酸化物・白金複合触媒を、単に、「金属酸化物・白金複合触媒」と称する。
【国際調査報告】
2012127540.tif 000044
2012127540.tif 000045
2012127540.tif 000046
2012127540.tif 000047